(57)【要約】【課題】チタンを屋根、壁材のような過酷な酸性雨環境中で使用した場合も優れた耐変色性を示し、長期間に渡って意匠性が劣化することのない、耐変色性に優れた、酸性雨大気環境用チタンを提供する。【解決手段】母材がチタンまたはチタン合金であり、該母材の表面上に厚みが０．２から１．５μｍの窒素富化チタン層が形成され、かかる窒素富化チタン層中には平均原子％で、２０から６０原子％の窒素および１〜４０原子％の酸素が含有され、かつ最外層の０．１μｍの範囲におけるＴｉ（平均原子％値）／Ｎ（平均原子％値）の割合が１．２〜４．０の範囲にあり、かつ母材表面から内部に向かって０．２μｍの深さの範囲における平均の炭素濃度が１原子％以上１５原子％以下であり、かつ色彩測定値Ｌ＊，ａ＊，ｂ＊がそれぞれ、４０から８０、−６から６、−６〜９で、銀色の外観を呈する、耐変色性に優れた、酸性雨大気環境用チタン。【選択図】なし【特許請求の範囲】
【請求項１】
母材がチタンまたはチタン合金であり、該母材の表面上に厚みが０．２から１．５μｍの窒素富化チタン層が形成され、かかる窒素富化チタン層中に平均原子％で、２０から６０原子％の窒素および１〜４０原子％の酸素が含有され、かつ最外層の０．１μｍの範囲におけるＴｉ（平均原子％値）／Ｎ（平均原子％値）の割合が１．２〜４．０の範囲にあり、かつ母材表面から内部に向かって０．２μｍの深さの範囲における平均の炭素濃度が１原子％以上１５原子％以下であり、かつ色彩測定値Ｌ＊，ａ＊，ｂ＊がそれぞれ、４０から８０、−６から６、−６〜９で、銀色の外観を呈することを特徴とする、耐変色性に優れた酸性雨大気環境用チタン。
【請求項２】
さらに、窒素富化チタン層中にＴｉＯ2が形成されていることを特徴とする請求項１に記載の、耐変色性に優れた酸性雨大気環境用チタン。
【発明の詳細な説明】
【技術分野】
【０００１】
本発明は、屋外用途（屋根、壁など）に使用される純チタンあるいはチタン合金（以降、これらを総称して、単にチタンと記載する）に関するもので、大気環境中において変色を生じにくいチタンに関するものである。
【背景技術】
【０００２】
チタンは、大気環境において、極めて優れた耐食性を示すことから、海浜地区の屋根、壁のような建材用途に用いられている。チタンが屋根材等に使用されはじめてから約１０数年を経過するが、これまで腐食が発生したと報告された例はない。しかしながら、使用環境によっては長期間に渡って使用されたチタン表面が、暗い金色に変色する場合がある。変色は、極表面層に限定されることから、チタンの防食機能を損なうものではないが、意匠性の観点からは、問題となる場合がある。変色を解消するには、チタン表面を硝フッ酸等の酸を用いてワイピングするか、研磨紙、研磨剤を用いた軽い研磨で変色部を除去する必要があり、屋根のごとく大面積なチタン表面を処理する場合には、作業性の観点から、問題がある。
【０００３】
チタンに変色が発生する原因については、未だに十分に解明されているわけではないが、大気中に浮遊するＦｅ，Ｃ，ＳｉＯ2等がチタン表面に付着することによって発生する場合と、チタン表面の酸化チタンの膜厚が増加することによって発生する可能性が示唆されている。また、変色を軽減する方法として、特許文献１に開示されるように、チタン表面に１０ｎｍ以下の酸化膜を有し、かつ表面炭素濃度を３０原子％以下（以下ａｔ％と記載する）としたチタンを適用することが有効であると報告されている。
【０００４】
しかしながら、発明者らが、変色を防止するために、日本各地において変色を生じたチタン製の屋根材の表面分析ならびに変色促進試験を用いて、変色に及ぼす酸化膜の厚さおよび表面の炭素濃度の影響を丹念に検討した結果、特許文献１と異なり、酸化膜厚みは、比較的厚いものが耐変色性の向上に有効であることを見出した。また炭素については、表面に濃化した炭素が炭化物を形成することによって変色が促進されることを見出した。その結果、酸化膜厚みが比較的厚く、表面の炭素物濃度を低くしたチタンを提案した（特許文献２）。
【先行技術文献】
【特許文献】
【０００５】
【特許文献１】特開２０００−１７２９号公報
【特許文献２】特許第３４０６８９８号公報
【発明の概要】
【発明が解決しようとする課題】
【０００６】
上記の通り、特許文献２に開示しているチタンの耐変色性は良好であるものの、過酷な酸性雨の環境では耐変色性をさらに向上させることが望まれてきた。
【０００７】
本発明は、この様な現状に鑑み、チタンを屋根、壁材のような過酷な酸性雨環境中で使用した場合も優れた耐変色性を示し、長期間に亘って意匠性が劣化することのなく、かつ、外観上、銀色を呈するチタンを提供することを目的とする。
【課題を解決するための手段】
【０００８】
本発明は、かかる知見を基に、完成されたものであって、その要旨とするところは、以下の通りである。
（１）  母材がチタンまたはチタン合金であり、該母材の表面上に厚みが０．２から１．５μｍの窒素富化チタン層が形成され、かかる窒素富化チタン層中には平均原子％で、２０から６０原子％の窒素および１〜４０原子％の酸素が含有され、かつ最外層の０．１μｍの範囲におけるＴｉ（平均原子％値）／Ｎ（平均原子％値）の割合が１．２〜４．０の範囲にあり、かつ母材表面から内部に向かって０．２μｍの深さの範囲における平均の炭素濃度が１原子％以上１５原子％以下であり、かつ色彩測定値Ｌ＊，ａ＊，ｂ＊がそれぞれ、４０から８０、−６から６、−６〜９で、銀色の外観を呈することを特徴とする、耐変色性に優れた酸性雨大気環境用チタン。
（２）さらに、窒素富化チタン層中にＴｉＯ2が形成されていることを特徴とする請求項１に記載の、耐変色性に優れた酸性雨大気環境用チタン。
【発明の効果】
【０００９】
本発明のチタンは、大気環境中において、極めて優れた耐食性を有しており、屋根あるいは壁パネルのような屋外環境での用途に特に有効である。
【発明を実施するための形態】
【００１０】
発明者らが、過酷な酸性雨環境でのチタンの耐変色性を向上させるべく、鋭意検討したところ、チタン母材表面に最適な濃度の窒素と酸素を含有する窒素富化チタン層を形成させると共に、特に最外層のＴｉ／Ｎ濃度比を適切な範囲内にすることによって著しく耐変色性が向上することを見出したものである。窒素富化チタン層中に酸素が含有され、かつ最外層のＴｉ／Ｎ比を最適なものとすることによって耐変色性が著しく向上するメカニズムについては不明な点が多いが、窒素富化チタン層の化学的安定性を著しく向上させているものと推定している。また、窒素富化チタン層は通常、金色を呈するが、本発明では、表面の色彩測定値Ｌ＊，ａ＊，ｂ＊がそれぞれ、４０から８０、−６から６、−６〜９の範囲内とすることで、建材用途として需要が高い銀色を呈する。
【００１１】
さらに、窒素富化チタン層中に酸化チタン（ＴｉＯ2）が形成されることによって、耐変色性を向上することができる。
【００１２】
このような効果を発現させるためには、少なくとも窒素富化チタン層の厚みは０．２μｍ以上は必要で、０．２μｍ未満では窒素富化チタン層が十分な保護作用を発現することができない。ただし厚みが１．５μｍを超えると、膜に作用する応力が増大し、膜に亀裂が発生、あるいは、剥離を生じやすくなるため、１．５μｍを上限とする。なお密着性、耐変色性の観点では、０．４〜０．８μｍの厚みが望ましい。
【００１３】
窒素富化チタン層中の窒素濃度は重要な因子であり、平均で少なくとも２０原子％以上は必要で、これ未満では十分な耐変色性を得ることができない。ただし、窒素濃度が６０原子％を越えると、耐変色性が低下することから６０原子％を上限とする。なお、より好ましい平均の窒素濃度は３０原子％から５０原子％の範囲である。
【００１４】
なお、窒素富化チタン層中の酸素濃度も耐変色性向上に重要な因子であり、平均濃度で少なくとも、１原子％以上は必要となる。ただし、酸素濃度が４０原子％を超えると、窒素富化チタン自体の特性が損なわれるため、酸素濃度は４０原子％以下とする。より好ましくは、酸素濃度が５原子％から２０原子％の範囲にあると、優れた耐変色性、密着性を得ることができる。窒素富化チタン層中のチタン、窒素、酸素以外の含有物については、通常の不可避的不純物の範囲とすることができる。
【００１５】
耐変色性および需要家が望む銀色の外観を呈するには窒素富化チタン層の最外層の０．１μｍの範囲のＴｉ（平均原子％）／Ｎ（平均原子％）比が極めて重要であり、この比率が低すぎると金色が出てきて銀色の外観を呈することができない。この比率が１．２以上であれば、良好な銀色の外観を得ることができる。ただし、４．０を越えると銀色の外観ならびに優れた耐変色性を得ることができなくなるため４．０を上限とする。また、この比率が１．２〜４．の範囲にある層の厚さが０．１μｍ未満であると、この層の下の層の色の影響を受けるため、０．１μｍの範囲とした。
【００１６】
さらに、チタン母材表面に存在するチタン炭化物については、チタン母材表面から０．２μｍの範囲における平均の炭素濃度で１５原子％以下に低減させる必要がある。上記で説明した窒素富化チタン層の形成に加えてチタン母材表面の炭化物を低減することによって耐変色性を飛躍的に向上できる。ただし、炭素濃度を１原子％未満にすることは、製造コストの大幅な増加を招き、また耐変色性を向上させる効果も飽和することから炭素濃度の下限値は１原子％とする。
【００１７】
さらに本発明では上記のような表面窒素富化チタン層とすることで、通常は金色を呈する窒素富化チタン層の色を建材用途に最適な銀色を呈することができる。そのためにはＬ＊は少なくとも４０以上、ａ＊は−６以上、ｂ＊は−６以上が必要である。なお、Ｌ＊が８０、ａ＊が６、ｂ＊が９を越えると銀色を呈することができないことから、これらの数値を上限とする。
【００１８】
このようなチタン表面での窒素富化チタン層の厚みおよび窒素富化チタン層中の成分分析およびチタン表面の炭素濃度は、グロー放電分光分析装置を用いて測定することができる。その際、０．１μｍ程度の窒素富化チタン層あるいはチタン母材表面の炭素濃度の平均値が求められるように、少なくも０．１μｍの範囲で測定点が１０点以上、得られることが好ましい。他の表面分析装置としては、Ｘ線光電分光分析装置あるいは、オージェ分光分析装置が一般的に用いられているが、チタンと窒素のピークを分離解析することが難しいことから、グロー放電分光分析装置を用いて測定することが望ましい。窒素富化チタン層最外層の０．１μｍの範囲におけるＴｉ（平均原子％値）／Ｎ（平均原子％値）の割合についても、同様の方法で分析することができる。
【００１９】
上記の分析において、最も内層側で最大の窒素濃度が観察された位置における窒素濃度が半減する位置（チタン母材方向に向かって）までを、窒素富化チタン層の厚みとする。
【００２０】
炭素濃度の測定範囲である０．２μｍは、上記の窒素富化チタン層とチタン母材の界面より、チタン母材側の０．２μｍに相当する領域の炭素濃度の平均値を求めることとする。
【００２１】
窒素富化チタン層中のＴｉＯ2形成の有無は、Ｘ線の入射角度０．５°で２θの走査範囲を１５〜７５°とした微小固定角入射・面内Ｘ線回折法でＴｉＯ2のピークが検出されるか否かで判断する。
【００２２】
チタン表面に本発明の窒素富化チタン層を形成させる方法としては、下地チタンの表面を活性化でき、かつ窒素富化チタン層中の酸素濃度を制御しやすく、かつ均一な厚み分布の窒素富化チタン層が得られるイオンプレーティング法が望ましい。蒸着法のような他のＰＶＤ（physical vapor deposition）は、下地チタンとの密着性に問題があるケースが多く、適用には、十分な密着性の確保が不可欠となる。
【００２３】
チタン表面に本発明の窒素富化チタン層を形成させる際に、イオンプレーティング法により製造するための具体的な条件としては、窒素雰囲気中に適切な濃度の酸素をなるべく均一に混入させ、さらに基材チタンを適切な温度に、かつ極力均一に制御し、適切な処理時間を設定することで実施できる。ここで、窒素雰囲気中の酸素濃度、基材チタンの温度、処理時間は特に規定するものではなく、要求される窒素富化チタン層の性状に応じて、適宜設定すれば良い。窒素雰囲気中に酸素を含有することにより、窒素富化チタン層中に酸素を含有させることができ、同時に窒素富化チタン層中にＴｉＯ2を形成することができる。
【００２４】
また、イオンプレーティング処理の終了時に、窒素ガスの導入を停止しつつイオンプレーティング処理を継続することにより、窒素富化チタン層の最外層の０．１μｍの範囲におけるＴｉ／Ｎ（原子％比）を高くし、１．２〜４．０の範囲とすることができる。
【００２５】
一方、チタン表面に存在するチタン炭化物について、チタン表面から０．２μｍの範囲における平均の炭素濃度を本発明の範囲に制御するには、冷間圧延後の洗浄および真空焼鈍条件（焼鈍温度等）を最適化あるいは酸洗することで実施できる。即ち、真空焼鈍前のアルカリ洗浄によってチタン表面の付着物を除去し、あるいは真空焼鈍条件を高温、長時間としてチタン表面の炭素濃度を低減し、さらにその後に行う酸洗によってチタン表面を溶解することにより、母地表面から０．２μｍ深さの範囲における炭素濃度を本発明範囲内とすることができる。
【００２６】
チタン母材表面に上記本発明の窒素富化チタン層を形成することにより、色彩測定値Ｌ＊，ａ＊，ｂ＊がそれぞれ、４０から８０、−６から６、−６〜９で、銀色の外観を呈することができる。
【００２７】
通常、外装用のチタン板には、加工性が要求されるため、母材として不純物元素濃度を低減したＪＩＳ１種の工業用純チタンが用いられるが、本発明のチタンは、強度が必要とされるケースに用いられるＪＩＳ２種の工業用純チタンやチタン合金についても適用できる。本発明の対象とするチタン合金としては、強度、延性バランスの点で優れたＣｕを０．５％あるいは１添加した合金を例示することができる。
【実施例】
【００２８】
用いた母材は厚さ０．４ｍｍのチタン板であり、表１はＪＩＳ１種の純チタン冷延焼鈍板、表２はＪＩＳ２種の純チタン冷延焼鈍板、表３は０．５質量％の銅を含むチタン合金（Ｆｅ，Ｏ濃度はＪＩＳ１種の範囲）、表４は１質量％の銅を含むチタン合金（Ｆｅ．Ｏ濃度はＪＩＳ１種の範囲）を用いている。表１〜４のいずれも、チタン表面の窒素富化チタン層の厚み、平均の窒素・酸素濃度、およびチタン母材表面から０．２μｍの深さの範囲の平均炭素濃度をグロー放電分光分析装置を用いて測定した。
【００２９】
これらの試料を、ｐＨが３の硫酸水溶液中で８０℃において１４日間の浸漬試験を実施した（酸性雨の影響を模擬した）時の、試験前後のチタンの色差を測定し、耐変色性の評価を行った。試験前後の色差（ΔＥ）は
ΔＥ＝((Ｌ*2−Ｌ*1)2＋(ａ*2−ａ*1)2＋(ｂ*2−ｂ*1)2)1/2
によって算出した。ここで、Ｌ*1，ａ*1，ｂ*1は変色試験前の色彩の測定結果で、Ｌ*2，ａ*2，ｂ*2は、変色試験後の色彩の測定結果で、ＪＩＳ  Ｚ８７２９法に規定されている  Ｌ＊  ａ＊  ｂ＊表色法に基づくものである。当然色差の値の少ないものほど、耐変色性に優れている。色差が４以下のものを合格とした。
【００３０】
なお、窒素富化チタン層の形成は、イオンプレーティング法を用いて行った。
【００３１】
まず、本発明の窒素富化チタン層を形成するために、バッチ真空炉の雰囲気条件として、炉内の真空度を１．０×１０-2Ｐａ、温度を１１０℃とし、アルゴンガス流量８６ｍｌ／ｍｉｎでのアルゴンクリーニングを経て、炉内の真空度を約６×１０-1Ｐａの条件で、窒素ガスを導入し、さらに蒸発源である純チタンを加熱蒸発、イオン化させ、陰極としたチタン板表面に窒素富化チタン層の形成を行った。その際、窒素流量を変化させて雰囲気中の酸素濃度を制御しながら、窒素富化チタン層中の平均酸素含有量が本発明の範囲内となる様に調整した。また、窒素富化チタン層の厚みの制御については、イオンプレーティング処理時間（純チタンを加熱蒸発、イオン化させている時間）を調整した。その後、窒素ガスの導入を停止した。窒素ガスの導入を停止しつつイオンプレーティング処理を継続することにより、窒素富化チタン層の最外層の０．１μｍの範囲におけるＴｉ／Ｎ（原子％比）を高くし、１．２〜４．０の範囲とした。
【００３２】
尚、チタン表面の炭素濃度の制御は、冷間圧延後のアルカリ脱脂洗浄を強化し、さらに真空焼鈍温度を調整することによって行った。また真空焼鈍後、３質量％の硝酸と１．５質量％のフッ酸の混合酸溶液中で５５℃の水溶液に３０秒浸漬させて酸洗して炭素濃度を更に低下させたチタン板も用いた。実施例において炭素濃度が２％以下となっているものが酸洗材に相当する。
【００３３】
これに対して、比較例のものを製造するのに、バッチ真空炉の雰囲気条件として、炉内の真空度を６．６×１０-3Ｐａと本発明の条件より下げ、温度１１０℃でアルゴンガス添加を行わず、イオンボンバードメント処理を経て上記発明法と同様に、イオンプレーティング処理を開始し、本発明の条件と比較して炉圧と窒素流量を変化させて、窒素富化チタン層中の酸素含有量を変化させた。また、窒素富化チタン層の厚みについては、イオンプレーティング処理時間を変えて、変化させた。
【００３４】
さらに、チタン表面の炭素濃度の制御は、圧延後の通常のアルカリ脱脂洗浄後、真空焼鈍温度を変えて、変化させると共に、さらにその後、３質量％の硝酸と１．５質量％のフッ酸の混合水溶液、５５℃の水溶液に３０秒浸漬させて、炭素濃度をさらに低減させたチタン材も用いた。
【００３５】
結果を表１〜４に示す。本発明範囲から外れる数値にアンダーラインを付している。
【００３６】
【表１】
2010265531.tif 000002
【００３７】
【表２】
2010265531.tif 000003
【００３８】
【表３】
2010265531.tif 000004
【００３９】
【表４】
2010265531.tif 000005
【００４０】
その結果、表１から４に示す様に、純チタンあるいはチタン合金の表面上に厚みが０．２から１．５μｍの窒素富化チタン層が形成され、かかる窒素富化チタン層中に平均で、２０〜６０原子％の窒素と１〜４０原子％の酸素が含有され、かつその最外層の０．１μｍの範囲における“平均の窒素濃度（原子％）／平均の酸素濃度（原子％）”が１．２から４．０の範囲にあり、かつ、純チタンの母地表面から内部に向かって０．２μｍの深さの範囲における平均の炭素濃度が１原子％以上１５原子％以下にあり、さらにＬ＊，ａ＊，ｂ＊がそれぞれ、４０〜８０、−６から６、−６〜９の範囲にある場合、耐変色性が良好であった。